СПОСОБ ИЗГОТОВЛЕНИЯ МОДИФИЦИРОВАННОЙ АБРАЗИВНОЙ ПРЕССОВКИ

1. Способ обработки абразивной прессовки, имеющей рабочую поверхность, при выполнении которого осуществляют контактирование рабочей поверхности или прилегающего к рабочей поверхности участка абразивной прессовки с галогенсодержащим газом или газообразной средой, содержащей источник ионов галогенидов, с целью удаления катализирующего вещества и любого постороннего вещества металлической матрицы с участка, прилегающего к рабочей поверхности.
2. Способ по п.1, в котором контактирование рабочей поверхности или прилегающего участка осуществляют при температуре в пределах 800°С.
3. Способ по п.1 или 2, в котором контактирование рабочей поверхности или прилегающего участка осуществляют при температуре от приблизительно 300°С до приблизительно 800°С.
4. Способ по п.3, в котором контактирование рабочей поверхности или прилегающего участка осуществляют при температуре от приблизительно 650°С до приблизительно 700°С.
5. Способ по п.1, в котором абразивная прессовка включает поликристаллический алмаз (ПКА) или поликристаллический кубический нитрид бора (ПКНБ).
6. Способ по п.5, в котором абразивная прессовка включает слой ПКА или ПКНБ, связанный с металлической матрицей, включающей катализатор-растворитель, постороннее вещество металлической матрицы и, возможно, вторую фазу или фазу связующего.
7. Способ по п.5, в котором абразивную прессовку из ПКА или ПКНБ изготавливают в процессе при высоком давлении и высокой температуре.
8. Способ по одному из пп.1-7, в котором галогенсодержащим газом или газообразной средой являются газ или газы, выбранные из группы, включающей хлор, хлористый водород, фтороводород, оксид углерода, водород и фтор.
9. Способ по одному из пп.1-7, в котором галогенсодержащий газ или газообразная среда содержит источник водорода.
10. Способ по п.9, в котором галогенсодержащий газ или газообразная среда содержит газообразный хлор и газообразную хлористоводородную кислоту или газообразный водород.
11. Способ по п.9, в котором галогенсодержащий газ или газообразную среду получают путем разложения соли галогенида аммония.